Способ получения сварного соединения стальных деталей, стойкого к электрохимической коррозии

1. Способ дуговой сварки соединений, стойких к электрохимической коррозии, при котором сварку ведут в несколько проходов односторонним или двухсторонним способом на постоянном токе прямой полярности, с применением металлохимической присадки и других известных мер снижения перемешивания металлической ванны, отличающийся тем, что вначале контролируют содержание кремния в основных и сварочных материалах, их подбирают так, чтобы не допускать большой разности материалов по кремнию [ΔSi≥0,30%], особенно при пониженном его содержании [0,15%≤Si≤0,25%] хотя бы в одном из материалов, а для ответственных металлоконструкций проводят пробные сварки образцов с контролем фактического химического состава сварного шва, и, если разность по кремнию между материалами любой детали и сварным швом превысит 0,30%, то материалы корректируют в сторону сближения их химических составов.
Способ по п.1, отличающиеся тем, что, если разность по кремнию между материалами любой детали и сварным швом превысит 0,30%, то между такими несопрягаемыми стальными деталями вставляют прокладки из материалов промежуточного состава по кремнию, разбивая таким образом недопустимое сварное соединение на несколько последовательно расположенных допустимых сварных соединений.